(57)【要約】【課題】亜臨界水処理条件として、処理温度、薬剤濃度を最適化することにより、液晶材料を劣化・分解させることなく液晶パネルから分離することにより、液晶材料を回収し、効率的な液晶パネルのリサイクル方法を提供する。【解決手段】液晶パネルからの液晶材料および有機膜の剥離性、液晶材料および有機膜の分解性、液晶材料および有機膜の溶解性の少なくともいずれかを向上させる薬剤および水を混合し、薬剤の濃度を調整する工程と、薬剤と水との混合物を亜臨界状態とし、液晶パネルを第１段階の亜臨界水処理する工程と、液晶パネルから剥離した前記液晶材料を回収する工程と、再度前記薬剤と前記水との混合物を再度亜臨界状態とし、液晶パネルを第２段階の亜臨界水処理する工程と、液晶パネルから剥離した前記ガラス、金属および有機膜の少なくともいずれかを回収する工程とを含む液晶パネルのリサイクル方法。【選択図】図１
2013119053.tif 000002
【特許請求の範囲】
【請求項１】
液晶パネルを複数段階の温度域で亜臨界水処理し、前記液晶パネルを構成する液晶材料、ガラス、金属および有機膜からなる群から選ばれる少なくともいずれかをリサイクルする液晶パネルのリサイクル方法であって、
前記液晶パネルからの前記液晶材料および前記有機膜の剥離性、前記液晶材料を分解劣化させない性質、前記有機膜の分解性、ならびに、前記液晶材料および前記有機膜の溶解性からなる群から選ばれる少なくともいずれかを向上させる薬剤および水を混合する工程と、
前記薬剤と前記水との混合物を亜臨界状態とし、前記液晶パネルを第１段階の亜臨界水処理する工程と、
前記液晶パネルから剥離した前記液晶材料を回収する工程と、
前記薬剤と前記水との混合物を再度亜臨界状態とし、前記液晶パネルを第２段階の亜臨界水処理する工程と、
前記ガラス、前記金属および前記有機膜からなる群から選ばれる少なくともいずれかを前記液晶パネルから回収する工程とを含む、液晶パネルのリサイクル方法。
【請求項２】
前記第１段階の亜臨界水処理工程は、前記第２段階の亜臨界水処理工程よりも低い温度域で行なわれる、請求項１に記載の液晶パネルのリサイクル方法。
【請求項３】
前記第１段階の亜臨界水処理工程は、前記薬剤と前記水との混合物の温度を３７３Ｋ以上かつ４７３Ｋ未満、圧力を前記温度の飽和蒸気圧以上に調整して行なわれ、
前記第２段階の亜臨界水処理工程は、前記薬剤と前記水との混合物の温度は４７３Ｋ以上かつ５９３Ｋ以下、圧力を前記温度の飽和蒸気圧以上に調整して行なわれる、請求項１または２に記載の液晶パネルのリサイクル方法。
【請求項４】
前記薬剤は、塩基性である、請求項１〜３のいずれかに記載の液晶パネルのリサイクル方法。
【請求項５】
前記塩基性の薬剤はアルカリ金属の水酸化物である、請求項４に記載の液晶パネルのリサイクル方法。
【請求項６】
前記アルカリ金属の水酸化物は水酸化ナトリウムまたは水酸化カリウムである、請求項５に記載の液晶パネルのリサイクル方法。
【請求項７】
前記水酸化ナトリウムまたは水酸化カリウムと前記水との混合物の濃度は、０．０１Ｎ以上かつ１０Ｎ以下に調整される、請求項６に記載の液晶パネルのリサイクル方法。
【請求項８】
前記第１段階の亜臨界水処理における亜臨界水の誘電率は１５以上かつ５０以下である、請求項１〜７のいずれかに記載の液晶パネルのリサイクル方法。
【請求項９】
前記液晶パネルを破砕する工程をさらに含む、請求項１〜８のいずれかに記載の液晶パネルのリサイクル方法。
【請求項１０】
前記液晶パネルの破砕物と前記薬剤と前記水とを混合する工程をさらに含む、請求項９に記載の液晶パネルのリサイクル方法。
【請求項１１】
前記液晶パネルを第２段階の亜臨界水処理をした後の液体を回収する工程をさらに含み、回収した前記液体を繰り返し利用する、請求項１〜１０のいずれかに記載の液晶パネルのリサイクル方法。
【請求項１２】
前記液晶パネルを亜臨界水処理する時間は、第１段階の亜臨界水処理、第２段階の亜臨界水処理のいずれにおいても０．５分間以上かつ６０分間以下である、請求項１〜１１のいずれかに記載の液晶パネルのリサイクル方法。
【請求項１３】
液晶パネルを亜臨界水処理し、前記液晶パネルを構成する液晶材料をリサイクルする液晶パネルのリサイクル方法であって、
前記液晶パネルからの前記液晶材料の剥離性、液晶材料を分解劣化させない性質および前記液晶材料の溶解性の少なくとも１つを向上させる薬剤と水を混合する工程と、
前記薬剤と前記水との混合物の温度を３７３Ｋ以上かつ４７３Ｋ未満、圧力を前記温度の飽和蒸気圧以上とし、前記液晶パネルを亜臨界水処理する工程と、
前記液晶パネルから前記液晶材料を回収する工程とを含む、液晶パネルのリサイクル方法。
【請求項１４】
前記薬剤は、塩基性である、請求項１３に記載の液晶パネルのリサイクル方法。
【請求項１５】
前記塩基性の薬剤はアルカリ金属の水酸化物である、請求項１４に記載の液晶パネルのリサイクル方法。
【請求項１６】
前記アルカリ金属の水酸化物は、水酸化ナトリウムまたは水酸化カリウムである、請求項１５に記載の液晶パネルのリサイクル方法。
【請求項１７】
前記水酸化ナトリウムと前記水との混合物の濃度は、０．０１Ｎ以上かつ１０Ｎ以下に調整される、請求項１６に記載の液晶パネルのリサイクル方法。
【請求項１８】
前記亜臨界水の誘電率は１５以上かつ５０以下である請求項１４〜１７のいずれかに記載の液晶パネルのリサイクル方法。
【請求項１９】
前記液晶パネルを破砕する工程をさらに含む、請求項１４〜１８のいずれかに記載の液晶パネルのリサイクル方法。
【請求項２０】
前記液晶パネルの破砕物と前記薬剤と前記水とを混合する工程をさらに含む、請求項１９に記載の液晶パネルのリサイクル方法。
【請求項２１】
前記液晶パネルを亜臨界水処理した後、前記薬剤と前記水との混合物を回収する工程をさらに含み、回収した前記薬剤と前記水との混合物を繰り返し利用する、請求項１４〜２０のいずれかに記載の液晶パネルのリサイクル方法。
【請求項２２】
前記亜臨界水処理する時間は、０．５分間以上かつ６０分間以下である、請求項１４〜２１のいずれかに記載の液晶パネルのリサイクル方法。
【発明の詳細な説明】
【技術分野】
【０００１】
本発明は、液晶テレビ、パソコン、その他液晶パネルを使用した廃製品、新品製造過程で発生する不良品や端切れをリサイクルする方法に適用される。
【背景技術】
【０００２】
近年、社会における生産・消費活動全般について一般廃棄物や産業廃棄物が増加し、不法投棄や埋立地逼迫などの地球環境問題が注目を集め、これまでの大量生産、大量消費、大量廃棄型の経済システムから資源循環型経済システムへの転換が社会的に重要な課題となってきている。
【０００３】
このような状況を受け、たとえば、２００１年４月より家電リサイクル法が施行された。家電リサイクル法においては、エアコン、テレビ、冷蔵庫、洗濯機の家電４品目のリサイクルが義務付けられ、また、それぞれの製品の再商品化率については、エアコン７０％以上、ブラウン管式テレビ５５％以上、薄型テレビ５０％以上、冷蔵庫６０％以上、洗濯機６５％以上の法定基準値が定められている。
【０００４】
これら家電４品目においては、関係者の鋭意努力のもと、法律施行当初に比べリサイクルが格段に進んでいる。テレビにおいては、ＣＲＴ（Ｃａｔｈｏｄｅ  Ｒａｙ  Ｔｕｂｅ）のガラスを切断して電子銃や蛍光体を除去した後、ガラスカレットとして元のＣＲＴ用ガラスに再生使用するリサイクル技術が既に実用化されている。
【０００５】
ところで、近年、表示部品として液晶パネル、プラズマディスプレイパネル（ＰＤＰ）、有機ＥＬパネル、電界放出型ディスプレイパネルなどの薄型パネルを搭載した薄型テレビの需要が、省電力、省スペース、軽量かつデジタル放送の受像に適するといった特性から、近年の地球環境問題への関心の高まり、ならびにテレビ放送のデジタル化と相俟って、急激に増加している。特に、大型の薄型パネルを搭載した大画面薄型テレビの需要が劇的に拡大している。これに伴い、製造工程で排出される不良パネルの増加や今後、使用済みの薄型テレビの廃棄量も今後急激に増加していくことが予想され、リサイクル活動などの環境活動において、リサイクル性向上などの要求が高くなってきている。
【０００６】
現在、薄型テレビのパネル（薄型パネル）は、比較的新しい製品であること、また、廃棄物の量としては少ないこともあり、廃棄物の処理施設にて製品ごと破砕された後、焼却処理されている。
【０００７】
特に液晶パネルのリサイクルにおいて考慮すべき点は、ガラス、インジウムなどの材料の再生である。液晶パネルの基材は、主にガラス基板が用いられている。ガラスは製品重量の大半を占めるため、リサイクル率向上の観点からも再資源化が望ましく、再度同一製品のガラス原料として再生するなど高品位なリサイクルを行なうことがより望ましい。また、基材には透明電極のＩＴＯ（Ｉｎｄｉｕｍ  Ｔｉｎ  Ｏｘｉｄｅ）など、インジウムなどの金属化合物が加工されているものがある。このような金属は、昨今の薄型パネル市場拡大も影響し高騰してきており、回収、リサイクルが模索されている。
【０００８】
上述の観点から、液晶パネル中のガラス、金属の回収／リサイクルは必要不可欠であるが、課題も多い。
【０００９】
特開２００７−０１４８３２号公報（特許文献１）には、超臨界流体によって液晶材料を抽出し減圧加熱によって回収する方法が開示されている。しかしながら、特許文献１に開示されたような方法を用いた場合、超臨界流体や減圧加熱といった処理に多大なコストを要することになる。また、超臨界流体で液晶材料を処理すると液晶材料自体が分解してしまい、液晶材料本来の用途に使用することが困難になる。
【００１０】
さらに特開２００１−２３５７１８号公報（特許文献２）には、亜臨界流体によって液晶材料を高分子化させ処理を行なう方法が開示されている。しかしながら、このような特許文献２に開示されたような方法も、液晶材料自体が分解してしまい、液晶材料本来の用途に使用することが困難になる。
【先行技術文献】
【特許文献】
【００１１】
【特許文献１】特開２００７−０１４８３２号公報
【特許文献２】特開２００１−２３５７１８号公報
【発明の概要】
【発明が解決しようとする課題】
【００１２】
本発明は、上記課題を解決するためになされたものであって、その目的とするところは、亜臨界水処理条件として、処理温度、薬剤濃度を最適化することにより、液晶材料を劣化・分解させることなく液晶パネルから分離させ、さらに有機膜を液晶パネルから分離させることで有機膜上あるいは有機膜内に形成された希少金属を同時に液晶パネルから分離させることにより、液晶材料と希少金属の両者を連続して回収する、効率的な液晶パネルのリサイクル方法を提供することである。
【課題を解決するための手段】
【００１３】
本発明は、液晶パネルを複数段階の温度域で亜臨界水処理し、前記液晶パネルを構成する液晶材料、ガラス、金属および有機膜からなる群から選ばれる少なくともいずれかをリサイクルする液晶パネルのリサイクル方法であって、前記液晶パネルからの前記液晶材料および前記有機膜の剥離性、前記液晶材料を分解劣化させない性質、前記有機膜の分解性、ならびに、前記液晶材料および前記有機膜の溶解性からなる群から選ばれる少なくともいずれかを向上させる薬剤および水を混合する工程と、前記薬剤と前記水との混合物を亜臨界状態とし、前記液晶パネルを第１段階の亜臨界水処理する工程と、前記液晶パネルから剥離した前記液晶材料を回収する工程と、前記薬剤と前記水との混合物を再度亜臨界状態とし、前記液晶パネルを第２段階の亜臨界水処理する工程と、前記ガラス、前記金属および前記有機膜からなる群から選ばれる少なくともいずれかを前記液晶パネルから回収する工程とを含むことを特徴とする（以下、当該方法を「本発明の第１のリサイクル方法」と呼称する。）。
【００１４】
本発明の第１のリサイクル方法において、前記第１段階の亜臨界水処理工程は、前記第２段階の亜臨界水処理工程よりも低い温度域で行なわれることが、好ましい。
【００１５】
本発明の第１のリサイクル方法において、前記第１段階の亜臨界水処理工程は、前記薬剤と前記水との混合物の温度を３７３Ｋ以上かつ４７３Ｋ未満、圧力を前記温度の飽和蒸気圧以上に調整して行なわれ、前記第２段階の亜臨界水処理工程は、前記薬剤と前記水との混合物の温度は４７３Ｋ以上かつ５９３Ｋ以下、圧力を前記温度の飽和蒸気圧以上に調整して行なわれることが、好ましい。
【００１６】
本発明の第１のリサイクル方法における前記薬剤は塩基性であることが好ましく、アルカリ金属の水酸化物であることがより好ましく、水酸化ナトリウムまたは水酸化カリウムであることが特に好ましい。前記薬剤が水酸化ナトリウムまたは水酸化カリウムである場合、前記水酸化ナトリウムまたは水酸化カリウムと前記水との混合物の濃度は０．０１Ｎ以上かつ１０Ｎ以下に調整されることが特に好ましい。
【００１７】
本発明の第１のリサイクル方法における第１段階の亜臨界水処理における亜臨界水の誘電率は１５以上かつ５０以下であることが好ましい。
【００１８】
本発明の第１のリサイクル方法は、前記液晶パネルを破砕する工程をさらに含むことが好ましく、この場合、前記液晶パネルの破砕物と前記薬剤と前記水とを混合する工程をさらに含むことがより好ましい。
【００１９】
本発明の第１のリサイクル方法は、前記液晶パネルを第２段階の亜臨界水処理をした後の液体を回収する工程をさらに含み、回収した前記液体を繰り返し利用することが好ましい。
【００２０】
本発明の第１のリサイクル方法において前記液晶パネルを亜臨界水処理する時間は、第１段階の亜臨界水処理、第２段階の亜臨界水処理のいずれにおいても０．５分間以上かつ６０分間以下であることが好ましい。
【００２１】
本発明はまた、液晶パネルを亜臨界水処理し、前記液晶パネルを構成する液晶材料をリサイクルする液晶パネルのリサイクル方法であって、前記液晶パネルからの前記液晶材料の剥離性、液晶材料を分解劣化させない性質および前記液晶材料の溶解性の少なくとも１つを向上させる薬剤と水を混合する工程と、前記薬剤と前記水との混合物の温度を３７３Ｋ以上かつ４７３Ｋ未満、圧力を前記温度の飽和蒸気圧以上とし、前記液晶パネルを亜臨界水処理する工程と、前記液晶パネルから前記液晶材料を回収する工程とを含む、液晶パネルのリサイクル方法についても提供する（以下、当該方法を「本発明の第２のリサイクル方法」と呼称する。）。
【００２２】
本発明の第２のリサイクル方法における前記薬剤は塩基性であることが好ましく、アルカリ金属の水酸化物であることがより好ましく、水酸化ナトリウムまたは水酸化カリウムであることが特に好ましい。前記薬剤が水酸化ナトリウムまたは水酸化カリウムである場合、前記水酸化ナトリウムまたは水酸化カリウムと前記水との混合物の濃度は０．０１Ｎ以上かつ１０Ｎ以下に調整されることが特に好ましい。
【００２３】
本発明の第２のリサイクル方法における亜臨界水の誘電率は１５以上かつ５０以下であることが好ましい。
【００２４】
本発明の第２のリサイクル方法は、前記液晶パネルを破砕する工程をさらに含むことが好ましく、この場合、前記液晶パネルの破砕物と前記薬剤と前記水とを混合する工程をさらに含むことがより好ましい。
【００２５】
本発明の第２のリサイクル方法は、前記液晶パネルを亜臨界水処理した後、前記薬剤と前記水との混合物を回収する工程をさらに含み、回収した前記薬剤と前記水との混合物を繰り返し利用することが好ましい。
【００２６】
本発明の第２のリサイクル方法において前記亜臨界水処理する時間は、０．５分間以上かつ６０分間以下であることが好ましい。
【発明の効果】
【００２７】
本発明によれば、効率的に液晶材料を液晶パネルから分離回収するために、処理温度、薬剤濃度を最適化した亜臨界水処理を行なう液晶パネルのリサイクル方法を提供することができる。
【図面の簡単な説明】
【００２８】
【図１】本発明の液晶パネルのリサイクル方法の好ましい一例を示すフローチャートである。
【図２】本発明のリサイクル方法に好適に供される一般的な構造のＴＦＴ液晶パネル１００を模式的に示す図である。
【図３】実験例１において、液晶材料を水のみおよび０．１Ｎの濃度に調整した水酸化ナトリウム水溶液の亜臨界水によって処理した後の水溶液の各温度におけるＴＯＣを示すグラフであり、縦軸はＴＯＣ濃度（ｍｇ／Ｌ）、横軸は処理温度（Ｋ）である。
【図４】実験例２において、水のみを用いて亜臨界水処理を行なった後のガラス、メンブレンフィルタ、ろ液から抽出した液晶材料の量を示すグラフであり、縦軸は液晶の存在量（ｍｇ／ｇ−ＬＣＤ）、横軸は処理温度（Ｋ）である。
【図５】図４の結果をもとに、水のみを用いて亜臨界水処理を行なった後のメンブレンフィルタとろ液から得られた液晶材料の量と誘電率の関係を示すグラフであり、縦軸は液晶の存在割合（フィルタ＋ろ液）（％）、横軸は誘電率である
【図６】０．１Ｎに濃度を調整した水酸化ナトリウム水溶液を用いて亜臨界水処理を行なった後のガラス、メンブレンフィルタ、ろ液から抽出した液晶材料の量を示すグラフであり、縦軸は液晶の存在量（ｍｇ／ｇ−ＬＣＤ）、横軸は処理温度（Ｋ）である。
【図７】図４と図６の結果から、メンブレンフィルタ側の液晶材料の液晶の存在割合からを液晶材料の回収率を算出し表したグラフであり、縦軸は液晶の回収率（％）、横軸は処理温度（Ｋ）である。
【図８】水のみを用いて亜臨界水処理を行なった後のガラス、メンブレンフィルタ、ろ液から抽出したインジウムの量を示すグラフであり、縦軸はインジウム量（ｍｇ／ｋｇ）、横軸は処理温度（Ｋ）である。
【図９】０．１Ｎに濃度を調整した水酸化ナトリウム水溶液を用いて亜臨界水処理後のガラス、メンブレンフィルタ、ろ液から検出されたインジウム量を示すグラフであり、縦軸はインジウム量（ｍｇ／ｋｇ）、横軸は処理温度（Ｋ）である。
【発明を実施するための形態】
【００２９】
図１は、本発明の液晶パネルのリサイクル方法の好ましい一例を示すフローチャートである。本発明は、液晶パネルを複数段階の温度域で亜臨界水処理し、液晶パネルを構成する液晶材料、ガラス、金属および有機膜からなる群から選ばれる少なくともいずれかを液晶パネルから分離し、回収するリサイクル方法である。図１には、液晶パネルからの前記液晶材料および前記有機膜の剥離性、前記液晶材料を分解劣化させない性質、前記有機膜の分解性、ならびに、前記液晶材料および前記有機膜の溶解性からなる群から選ばれる少なくともいずれかを向上させる薬剤の濃度を調整する工程（薬剤濃度調整工程）（ステップＳ１）と、液晶パネルを破砕する工程（液晶パネル破砕工程）（ステップＳ２）と、当該薬剤と水との混合物に熱と圧力を加え亜臨界状態とし、液晶パネルを亜臨界水処理する工程（第一段階の亜臨界水処理工程）（ステップＳ３）と、液晶材料を回収する工程（液晶材料回収工程）（ステップＳ４）と、再度当該薬剤と水との混合物に熱と圧力を加え亜臨界状態とし、液晶パネルを亜臨界水処理する工程（第二段階の亜臨界水処理工程）（ステップＳ５）と、透明電極等の金属や有機膜を回収する工程（透明電極材料回収工程）（ステップＳ６）と、ガラスを回収する工程（ガラス回収工程）（ステップＳ７）と、処理後の液体（処理液）を回収する工程（処理液回収工程）と（ステップＳ８）を含む例が示されている。本発明の液晶パネルのリサイクル方法のうち、上述した「本発明の第１のリサイクル方法」は、図１に示した各工程のうち、薬剤濃度調整工程（ステップＳ１）、第一段階の亜臨界水処理工程（ステップＳ３）、液晶材料回収工程（ステップＳ４）および第二段階の亜臨界水処理工程（ステップＳ５）と、透明電極材料回収工程（ステップＳ６）およびガラス回収工程（ステップＳ７）の少なくともいずれかとを必須の工程として含んでいればよいが、図１に示す手順にて行なわれることが好ましい。また、本発明の液晶パネルのリサイクル方法のうち、上述した「本発明の第２のリサイクル方法」は、図１に示した各工程のうち、薬剤濃度調整工程（ステップＳ１）、第一段階の亜臨界水処理工程（ステップＳ３）および液晶材料回収工程（ステップＳ４）を必須の工程として含んでいればよい。なお、本発明の第１のリサイクル方法、本発明の第２のリサイクル方法のいずれにおいても、上述した必須の工程をそれぞれ含んでいるならば、図１に示した手順の一部が省略されていても順序が入れ替わっていてもよく、また本発明の効果を阻害しない範囲で適宜の他の工程が追加されていてもよい。
【００３０】
ここで、図２は、本発明のリサイクル方法に好適に供される一般的な構造のＴＦＴ（Ｔｈｉｎ  Ｆｉｌｍ  Ｔｒａｎｓｉｓｔｏｒ）液晶パネル１００を模式的に示す図である。一般的なＴＦＴ液晶パネル１００の構造は、ＴＦＴ基板１上にマトリックス状に透明電極である画素電極（ＩＴＯ膜２（Ｉｎｄｉｕｍ  Ｔｉｎ  Ｏｘｉｄｅ））が形成され、この画素電極毎にＴＦＴ３が形成される。画素電極（ＩＴＯ膜２）はインジウム（Ｉｎ）と錫（Ｓｎ）の酸化物により構成される。ＴＦＴ３は、Ａｌなどの金属導電体膜で形成した走査信号線４およびデータ信号線に接続されており、ＴＦＴ基板１の画素電極（ＩＴＯ膜２）の間に格子状に形成されている。ＴＦＴ基板１と画素電極（ＩＴＯ膜２）との間には、アクリルなどの樹脂で形成される有機膜２０が、存在する。
【００３１】
また、ＴＦＴ基板１に対向してＣＦ（Ｃｏｌｏｒ  Ｆｉｌｔｅｒ）基板６が配置され、ＣＦ基板６のＴＦＴ基板１に対向する面には、カラーフィルタ７および対向電極（ＩＴＯ膜８）が形成されている。また、ＴＦＴ基板１およびＣＦ基板６の周囲はＵＶ硬化樹脂などのシール剤２１が充填され、ＴＦＴ基板１およびＣＦ基板６の間に液晶９を封入している。また、ＣＦ基板６、ＴＦＴ基板１の液晶９と反対の面には、それぞれ偏光板１０が設けられている。偏光板１０は、ＰＶＡ（Ｐｏｌｙ  Ｖｉｎｙｌ  Ａｌｃｏｈｏｌ）などの有機物により構成される。また、所定の分子配向を得るために、ＣＦ基板６の液晶９側にポリイミドなどの有機高分子膜である配向膜２３が形成されている。
【００３２】
本発明は、液晶パネル１００から、ＴＦＴ基板１、ＣＦ基板６を構成するガラス、液晶９である液晶材料、およびＩＴＯ膜２、ＩＴＯ膜８を構成する金属からなる群から選ばれる少なくともいずれかを、２段階の亜臨界水処理を行なうことで分離回収する。また、ＣＦ基板６、ＪＡＳ（紫外線および／または熱硬化アクリル系樹脂）の有機物で構成された有機膜２０と同時にＩＴＯ膜２、ＩＴＯ膜８を回収してもよい。また、ＴＦＴ３の構成材料として酸化物半導体、例えばＩＧＺＯ（Ｉｎｄｉｕｍ  Ｇａｌｌｉｕｍ  Ｚｉｎｃ  Ｏｘｉｄｅ）などを含む場合、ＴＦＴ３を構成する希少金属を、ＩＴＯ膜２、ＩＴＯ膜８を構成する希少金属と共に回収してもよい。
【００３３】
以下、図１に示す例を参照しながら、本発明について詳細に説明する。
〔１〕薬剤濃度調整工程
薬剤濃度調整工程ではまず、液晶パネル１００からの液晶材料および有機膜の剥離性、液晶材料を分解劣化させない性質、有機膜の分解性、ならびに、液晶材料および有機膜の溶解性からなる群から選ばれる少なくともいずれかを向上させる薬剤を水と混合し、薬剤の濃度を調整する（ステップＳ１）。このような薬剤としては、塩基性の薬剤またはアルコールが好適に用いられる。酸性の薬剤は、金属などに対する腐食性が高いため好ましくない。塩基性の薬剤としては、アルカリ金属の水酸化物、アルカリ土類金属の水酸化物、アルカリ金属の炭酸塩、アルカリ土類金属の炭酸塩、アルカリ金属の炭酸水素塩、アルカリ土類金属の炭酸水素塩、アンモニア、アミン系薬剤などが挙げられ、また、アルコールとしては、エタノール、メタノールなどが挙げられる。中でも、有機膜の剥離性および／または分解性の高い強塩基が好ましく、アルカリ金属の水酸化物、たとえば水酸化ナトリウム、水酸化カリウムがより好ましく、中でも低コストであることから水酸化ナトリウムが特に好ましい。
【００３４】
薬剤が水酸化ナトリウムまたは水酸化カリウムである場合、液晶パネル１００からの有機物の剥離性および有機物の分解性を向上させる効果が特に顕著となることから、水酸化ナトリウムまたは水酸化カリウムと水との混合物の濃度は、０．０１Ｎ以上かつ１０Ｎ以下の範囲内であることが好ましく、０．０５Ｎ以上かつ１．０Ｎ以下の範囲内であることがより好ましい。水酸化ナトリウムの濃度が０．０１Ｎ未満である場合には、液晶材料および有機膜の剥離性、有機物の分解性、ならびに、液晶材料および有機膜の溶解性からなる群から選ばれる少なくともいずれかが低下する傾向にあり、また、１０Ｎを超える場合には、液晶材料および有機膜の剥離性、有機物の分解性、ならびに、液晶材料および有機膜の溶解性からなる群から選ばれる少なくともいずれかが過剰に向上するとともに液晶材料を分解劣化させない性質が低下し、ガラスに対する溶解性が向上するという傾向にある。
【００３５】
当該工程における薬剤の濃度調整は、たとえば、上述した薬剤として水酸化ナトリウムを用いる場合、ｐＨ（イオン濃度）センサをタンク内に装着し、ｐＨが一定値に満たない場合には、水酸化ナトリウムを薬剤タンクより供給するようにして行なう。薬剤は、水に溶解しない状態で薬剤タンクに直接保管するようにしてもよいし、薬剤の高濃度の水溶液を予め調整し、これを薬剤タンクに保管するようにしてもよい。またｐＨが一定値以上の場合は、水を供給し水溶液のイオン濃度を一定にする。
【００３６】
なお、後述する処理液回収工程（ステップＳ８）で回収された処理液を当該工程における薬剤の濃度調整に用いるようにしてもよい。
【００３７】
〔２〕液晶パネル破砕工程
本発明において、処理に供する液晶パネル１００は、破砕されたものであることが好ましい。図２に示す通り液晶パネル１００はＣＦ基板６とＴＦＴ基板１の端部をシール剤２１によって貼り合わされた構造をしている。したがって液晶パネル１００を破砕することで、液晶９を中心にＣＦ基板６とＴＦＴ基板１を分割させ、これにより効率的に亜臨界水を浸透させることができる。すなわち、本発明においては、第一段階の亜臨界水処理工程（ステップＳ３）の前に、液晶パネル１００を破砕する工程（図１に示す例では、液晶パネル破砕工程（ステップＳ２））をさらに含む事が好ましい。
【００３８】
〔３〕第一段階の亜臨界水処理工程
上述のように薬剤と水との混合物に混ぜられたパネル破砕品は、ポンプなどの輸送手段によって搬送され、亜臨界水処理を行なうための反応容器にその投入口から供され、第一段階の亜臨界水処理が行なわれる（ステップＳ３）。当該工程では、まず、ポンプなどの加圧手段によって、薬剤と水とパネル破砕物との混合物を収容した反応容器内を加圧する。次に、加熱手段を用いて、加圧した反応容器内の薬剤と水とパネル破砕物との混合物を加熱し、前記混合物中の水を亜臨界水状態とする。ここで、水は、２２．１ＭＰａの圧力をかけると３７４℃（６４７Ｋ）まで液体の状態を保ち、これ以上の温度、圧力の水は「超臨界水」と呼ばれるが、「亜臨界水」とは、通常の状態の水とこの超臨界水の状態の水との中間の状態の水を指す。即ち、温度が１００℃（２７３Ｋ）以上でも圧力が飽和蒸気圧以上である水は液体の状態を保ち、この状態の水を亜臨界水と呼ぶ。
【００３９】
上述した薬剤と水とパネル破砕品との混合物は、投入口を介して、反応容器内に導入される。
【００４０】
本発明の液晶パネルのリサイクル方法において、液晶を劣化させることなく、液晶材料のみを選択的および効率的に回収するためには、前記第１段階の亜臨界水処理工程は、前記第２段階の亜臨界水処理工程よりも低い温度域で行なわれることが好ましい。
【００４１】
本発明の第１のリサイクル方法の場合には、第一段階の亜臨界水処理工程において、３７３Ｋ以上かつ４７３Ｋ未満の温度、圧力はその温度に対する飽和蒸気圧以上の条件で加熱および加圧を行なうことが好ましい。また、本発明の第２のリサイクル方法の場合には、当該工程において、前記薬剤と前記水との混合物の温度を３７３Ｋ以上かつ４７３Ｋ未満、圧力を前記温度の飽和蒸気圧以上とし、前記液晶パネルを亜臨界水処理する。この亜臨界水処理工程における温度が３７３Ｋ未満である場合には、液晶材料の剥離性および液晶材料の溶解性からなる群から選ばれる少なくともいずれかが低下する虞があり、また、４７３Ｋ以上である場合には、液晶材料の分解性が向上し、液晶材料自体が劣化してしまう虞があるためである。そのため、液晶材料の剥離性および液晶材料の溶解性からなる群から選ばれる少なくともいずれかを向上させ、液晶パネルから液晶材料を剥離および／または溶解する処理を行ない、かつ、劣化させずに効率的に回収するためには、３９３Ｋ以上かつ４５３Ｋ以下の温度、ならびに、当該温度に対する飽和蒸気圧以上の圧力で加熱および加圧を行なうことが特に好ましい。
【００４２】
薬剤が水酸化ナトリウムまたは水酸化カリウムである場合、液晶パネルからの液晶材料の剥離性を向上させる効果が特に顕著となることから、上述のように水酸化ナトリウムまたは水酸化カリウムと水との混合物の濃度は０．０１Ｎ以上かつ１０Ｎ以下の範囲内であることが好ましく、０．０５Ｎ以上かつ１．０Ｎ以下の範囲内であることがより好ましい。
【００４３】
第一段階の亜臨界水処理工程を行なう時間は特に制限されないが、０．５分間以上かつ６０分間以下の範囲内であることが好ましく、０．５分間以上かつ１０分間以下の範囲内であることがより好ましい。第一段階の亜臨界水処理工程を行なう時間が０．５時間未満である場合には、液晶材料の剥離性、ならびに、液晶材料の溶解性からなる群から選ばれる少なくともいずれかが低下する傾向にあるためであり、また、６０分間を超える場合には、液晶材料を分解劣化させない性質が低下し、液晶材料自体が劣化してしまう傾向にあるためである。
【００４４】
本発明における第一段階の亜臨界水処理工程においては、上述した温度条件と水酸化ナトリウムまたは水酸化カリウムと水との混合物の濃度によって亜臨界水処理することで、液晶パネルから液晶材料を劣化させることなく効果的に分離することができる。
【００４５】
〔４〕液晶材料回収工程
第一段階の亜臨界水処理工程において、液晶材料は液晶パネルから分離しており、水溶液中にはほとんど溶解せず油層やエマルジョンの状態で水溶液中に浮遊している。そのため、第一段階の亜臨界水処理の条件を最適にし、油層やエマルジョンを回収することでほとんどの液晶材料を回収できる（ステップＳ４）。液晶材料の回収方法としては、疎水性の有機溶媒などを用いて溶媒抽出してもよいし、フィルタを利用して捕捉、回収を行なうのがよい。フィルタの細孔径は０．１μｍ以上かつ３０μｍ以下の範囲が好ましく、０．１μｍ以上かつ１０μｍ以下の範囲が特に好ましい。
【００４６】
当該工程で分離・回収された液晶材料は精製し、再度液晶材料として使用することができる。その用途としては、ディスプレイなどの表示機器、シャッターやブラインドなどを挙げることができる。
【００４７】
〔５〕第二段階の亜臨界水処理工程
前記第一段階の亜臨界水処理によって液晶材料を分離し、液晶材料回収工程で液晶材料を回収した後、上記第一段階の亜臨界水処理工程同様の方法によってパネル破砕品は第二段階の亜臨界水処理工程（ステップＳ５）に供される。
【００４８】
ここで、第二段階の亜臨界水処理工程を行う反応容器は前記第一段階の亜臨界水処理工程で使用したものでもよいし、別途反応容器を設けてもよい。このように、反応容器を複数個設けることにより昇温にかかる時間を短縮することができる。
【００４９】
第二段階の亜臨界水処理工程においては、４７３Ｋ以上かつ５９３Ｋ以下の温度、ならびに、当該温度に対する飽和蒸気圧以上の圧力の条件で加熱および加圧を行なうことが好ましい。第二段階の亜臨界水処理工程における温度が４７３Ｋ未満である場合には、有機膜の剥離性、有機膜の分解性、ならびに、有機膜の溶解性からなる少なくともいずれかが低下するためＩＴＯの回収効率が低下する虞があり、また、５９３Ｋを超える場合には、有機膜の剥離性、有機膜の分解性、ならびに、有機膜の溶解性からなる群から選ばれる少なくともいずれかが過剰に向上するとともにガラスに対する溶解性が向上し、ＩＴＯの回収効率が低下する虞がある。有機膜の剥離性、有機膜の分解性、ならびに、有機膜の溶解性からなる群から選ばれる少なくともいずれかを向上させ、液晶パネルから有機膜を剥離、分解および溶解から選ばれる少なくともいずれかの処理を行ない、ＩＴＯを効率的に回収するためには、４９３Ｋ以上かつ５５３Ｋ以下の温度、ならびに、当該温度に対する飽和蒸気圧以上の圧力の条件で加熱および加圧を行なうことが特に好ましい。
【００５０】
また、薬剤が水酸化ナトリウムまたは水酸化カリウムである場合、液晶パネルからの有機物の剥離性および有機物の分解性を向上させる効果が特に顕著となることから、上述のように水酸化ナトリウムまたは水酸化カリウムと水との混合物の濃度は０．０１Ｎ以上かつ１０Ｎ以下の範囲内であることが好ましく、０．０５Ｎ以上かつ１．０Ｎ以下の範囲内であることがより好ましい。
【００５１】
本発明における第一段階の亜臨界水処理工程においては、上述した温度条件と水酸化ナトリウムまたは水酸化カリウムと水との混合物の濃度によって亜臨界水処理することで、液晶パネルからガラス（基板）、有機膜（ＣＦおよびＪＡＳ膜）および金属（ＩＴＯ）を効果的に分離することができる。
【００５２】
〔６〕透明電極材料回収工程
第二段階の亜臨界水処理工程において、金属（ＩＴＯ）は水溶液中にほとんど溶解せず、ＳＳ（浮遊物：Ｓｕｓｐｅｎｄｅｄ  Ｓｏｌｉｄｓ）として水溶液中に浮遊している。そのため、第二段階の亜臨界水処理の条件を最適にし、ＳＳを回収することでほとんどの希少金属（ＩＴＯ）を回収できる（ステップＳ６）。ＳＳの回収方法としては、亜臨界水の反応容器内が流動層式の場合、ＳＳとガラスの比重差を利用し、ＳＳのみを流動化させることで容易に分離することができる。攪拌式の場合、亜臨界水中に浮遊したＳＳを反応器上部から液とともに排出することにより分離できる。また、遠心分離器などを利用するのがよい。分離後のＳＳはフィルタなどで捕集し、このときのフィルタのメッシュサイズは、０．１μｍ以上かつ３０μｍ以下の範囲が好ましく、ＳＳの大きさを考慮すると０．５μｍ程度がよい。なお、当該工程には液晶パネルより剥離した有機膜（ＣＦ、ＪＡＳ膜）とＩＴＯが密着した状態でも浮遊しているが、金属（ＩＴＯ）と分離してもかまわないし、同時に回収してもよい。
【００５３】
〔７〕ガラス回収工程
次に、第二段階の亜臨界水処理工程を行なった反応容器の排出口から、ガラス（基板）および透明電極材料回収工程で回収しきれなかった有機膜（ＣＦおよびＪＡＳ膜）、金属（ＩＴＯ）を含むＳＳと薬剤の水溶液から、まずはガラスを分離し、回収する（ステップＳ７）。ガラスの分離には、攪拌機によって水溶液を攪拌させることで、ＳＳのみを浮上させ上澄み液をフィルタなどの捕集手段によって容易にガラスとＳＳを分離回収することができる。また、トロンメルや振動篩、遠心分離機などの目の粗いフィルタを利用して、ガラスとＳＳを分離し、ガラスを回収する。またエアーリフト方式の比重分離装置を利用して、ガラスを分離回収してもよい。
【００５４】
当該工程で分離・回収されたガラスは、水の入った容器に収容され、水を硫酸などで中和させ、その後、塩分を洗い流し液晶パネルの原料として再利用したり、水洗いせずに発泡ガラスなどに加工され、建材などに好適に利用することができる。
【００５５】
当該工程で分離・回収されたＳＳ（ＩＴＯ、有機膜）は、精錬工程場でインジウムに分離され再利用される。
【００５６】
〔８〕処理液回収工程
上述したようにＳＳを分離・回収した後、固液分離されて残った液体（好適には、水酸化ナトリウム水溶液または水酸化カリウム水溶液）は、処理液として回収される（ステップＳ８）。回収された処理液は、上述した薬剤濃度調整工程（ステップＳ１）に戻され、最適な濃度に調整され、循環され、再利用することができる。また複数回の使用で処理液中に回収し切れなかった有機膜が多く含まれるようになった場合、液晶パネルを投入せず処理液のみで亜臨界水処理工程に供し、有機膜を分解後、再利用することも可能である。
【００５７】
なお、本発明の第２のリサイクル方法の場合には、３７３Ｋ以上かつ４７３Ｋ未満の温度、当該温度の飽和蒸気圧以上の圧力での上述した亜臨界水処理（ステップＳ３）を行なった後、上述したステップＳ４〜Ｓ７を飛ばして、当該工程にて前記薬剤と前記水との混合物を回収し、回収した前記薬剤と前記水との混合物を繰り返し利用するようにすることが、好ましい。
【００５８】
以下、実験例を挙げて本発明をより詳細に説明するが、本発明はこれらに限定されるものではない。
【００５９】
＜実験例１＞
液晶材料の亜臨界水処理による挙動を確認するため、液晶材料のみの亜臨界水処理を行なった。反応容器をＳＵＳ３１６Ｌ  ＢＡ製（外径：３／４ｉｎｃｈ、内径：１６ｍｍ、長さ：１５０ｍｍ、内容積：３０×１０−６ｍ３）パイプに両端をＳｗａｇｅｌｏｋ社製キャップ（ＳＳ−１２１０−Ｃ）で密閉し作製した（実験例には同様の反応容器を使用）。熱媒体であるシリコーンオイル（ＴＳＦ−４５８−１００、モメンティブ・パフォーマンス・マテリアルズ・ジャパン合同会社製を使用）をオイルバス（Ｔ−３０５、トーマス科学器械株式会社製）に投入し熱源の調整を行なった。作製した反応容器の一方のキャップを開け反応容器内に液晶材料１００ｍｇと、０．１Ｎに濃度を調整した水酸化ナトリウム水溶液２０ｍｌを充填した後、空隙部の空気をアルゴンガスで置換しキャップを閉じ密閉反応容器とした。密閉反応容器を所定の温度に加熱したオイルバス内へ投入することで、密閉容器内の水溶液が上昇し亜臨界状態となり、亜臨界水処理を行なうことができる。なお、亜臨界水温度はオイルバスのオイルの温度とした。
【００６０】
実験条件は、温度条件を常温（２９８Ｋ）、または、４５３Ｋ以上かつ５５３Ｋ以下の亜臨界水温度（圧力はその温度における飽和蒸気圧である）とし、処理時間は５分間とした。また、比較のために水酸化ナトリウム水溶液に代えて水を用いた以外は同様にした実験も行なった。
【００６１】
亜臨界水処理後の密閉反応容器を冷却後、内部の水溶液をトルエン溶液１０ｍｌと混合し、十分攪拌させトルエン部分と水溶液を分液ロートによって分離した。分離後の水溶液のＴＯＣ（Ｔｏｔａｌ  Ｏｒｇａｎｉｃ  Ｃａｒｂｏｎ）を測定した。ＴＯＣの測定には全有機体炭素計（ＴＯＣ−ＶＣＰＨ、島津製作所製）を使用した。ここで、図３は、液晶材料を水のみおよび０．１Ｎの濃度に調整した水酸化ナトリウム水溶液の亜臨界水によって処理した後の水溶液の各温度におけるＴＯＣを示すグラフであり、縦軸はＴＯＣ濃度（ｍｇ／Ｌ）、横軸は処理温度（Ｋ）である。図３から、５２３Ｋ以上からＴＯＣ濃度が急激に上昇していることが確認できる。これは、液晶材料の一部が水酸化ナトリウム水溶液に可溶化しているためである。一般的に液晶材料は疎水性であるため、ほとんど水には溶解しない。この結果は、亜臨界水処理（５２３Ｋ以上）を行なうことによって液晶材料が劣化（酸化、加水分解など）していることを示している。この結果からも、液晶材料を劣化させることなく回収するためには、５２３Ｋ以下の亜臨界水で処理を行なう必要がある。
【００６２】
＜実験例２＞
ここでは、液晶パネルからの液晶材料の回収を検討した。液晶パネルを適当なサイズ破砕（＜１０ｍｍ）し、ＣＦ基板とＴＦＴ基板とに分割した。反応容器内にＣＦ基板３ｇとＴＦＴ基板３ｇの合計６ｇと水のみ、または、０．１Ｎに濃度を調整した水酸化ナトリウム水溶液を２０ｍｌ投入し、空隙部をアルゴンガスによって置換しキャップを閉じ密閉反応容器とした。密閉反応器を３７３Ｋ以上かつ６７３Ｋ以下の範囲内の温度で５分間、亜臨界水処理（一部超臨界水処理）を行なった。処理後、密閉容器を冷却後、反応容器の内容物をガラスと処理液とに分離した。さらに分離した処理液をメンブレンフィルタ（Ａｄｖａｎｔｅｃ社製、細孔径：１．０μｍ、材質：ＰＴＦＥ）によってろ過し、メンブレンフィルタとろ液に分離した。分離したガラス、メンブレンフィルタ、ろ液それぞれにトルエンに浸漬させ液晶材料の抽出を行なった。抽出した液晶はガスクロマトグラフィー（ＧＣ）によって定量した。ＧＣはＧＣ−１４Ａ（島津製作所製）を用いた。
【００６３】
図４は、水のみを用いて亜臨界水処理を行なった後のガラス、メンブレンフィルタ、ろ液から抽出した液晶材料の量を示すグラフであり、縦軸は液晶の存在量（ｍｇ／ｇ−ＬＣＤ）、横軸は処理温度（Ｋ）である。図４から、４５３Ｋまでは、ガラス上液晶材料が多く含まれており、５７３Ｋ以上からはほとんど検出されていない。一方、メンブレンフィルタ側からの液晶材料はガラスに含まれる液晶材料よりも少ない。
【００６４】
ここで、図５は、図４の結果をもとに、水のみを用いて亜臨界水処理を行なった後のメンブレンフィルタとろ液から得られた液晶材料の量と誘電率の関係を示すグラフであり、縦軸は液晶の存在割合（フィルタ＋ろ液）（％）、横軸は誘電率である。図５から、誘電率が２５〜３５のときに高い値を示していることが分かる。これは、亜臨界状態になることで水の誘電率が変化するが、その誘電率の範囲では液晶材料がガラスから分離しやすいことを表している。
【００６５】
また図６は、０．１Ｎに濃度を調整した水酸化ナトリウム水溶液を用いて亜臨界水処理を行なった後のガラス、メンブレンフィルタ、ろ液から抽出した液晶材料の量を示すグラフであり、縦軸は液晶の存在量（ｍｇ／ｇ−ＬＣＤ）、横軸は処理温度（Ｋ）である。図６から、３７３Ｋ以上かつ４７３Ｋ以下の範囲内の温度において液晶材料はほとんどメンブレンフィルタ側に存在することが分かり、ガラス側やろ液側にはほとんど液晶材料が存在しないことが分かる。一方、４７３Ｋ以上からメンブレンフィルタ側の液晶材料は減少しろ液側が上昇し始める。
【００６６】
図７は、図４と図６の結果から、メンブレンフィルタ側の液晶材料の液晶の存在割合からを液晶材料の回収率を算出し表したグラフであり、縦軸は液晶の回収率（％）、横軸は処理温度（Ｋ）である。図７から、濃度を０．１Ｎに調整した水酸化ナトリウム水溶液を用いて亜臨界水処理を行なった場合は、３７３Ｋで液晶材料の回収率約９０％、４１３Ｋ〜４７３Ｋではほぼ１００％を示していることが分かる。一方、水のみで亜臨界水処理を行なった場合の液晶材料の回収率は２０％程度であり、また温度も比較的高くなる。特に実験例１にも示したが、亜臨界水処理温度は低いことが好ましく、５２３Ｋ以下が特に好ましい。
【００６７】
よって、本発明により、低エネルギーコストで効率よく液晶材料をフィルタによって捕集するなどの手段によって容易に回収できることを示した。つまり、亜臨界水を用いて液晶パネルをリサイクル処理し、液晶材料を液晶パネルから分離し、回収しリサイクルするためには、水酸化ナトリウム水溶液は０．０１Ｎ以上かつ１０Ｎ以下の範囲内に調整することが好ましく、０．０５Ｎ以上かつ１．０Ｎ以下の範囲内に調整することがより好ましい。温度は３７３Ｋ以上かつ４７３Ｋ以下の範囲内が好ましく、３９３Ｋ以上かつ４７３Ｋ以下の範囲内がより好ましい。処理時間は０．５分間以上かつ６０分間以下が好ましく、０．５分間以上１０分間以下がより好ましい。なお、当検討に０．１Ｎの濃度に調整した水酸化カリウム水溶液を用いて行なった実験においても、水酸化ナトリウムで処理したものと同様の結果を得た（図示せず）。
【００６８】
＜実験例３＞
ここでは、液晶パネルからの透明電極材料（ＩＴＯ：Ｉｎｄｉｕｍ  Ｔｉｎ  Ｏｘｉｄｅ）に含まれるインジウムの回収を検討した。実験例２と同様の破砕した液晶パネルを使用し、反応容器内にＣＦ基板３ｇとＴＦＴ基板３ｇの計６ｇと水のみ、または、０．１Ｎに濃度を調整した水酸化ナトリウム水溶液を２０ｍｌ投入し、空隙部をアルゴンガスによって置換しキャップを閉じ密閉反応容器とした。密閉反応器を３７３Ｋ以上かつ６７３Ｋ以下の範囲内の温度で５分間、亜臨界水処理（一部超臨界水処理）を行なった。処理後、密閉容器を冷却後、反応容器の内容物をガラスと水溶液に分離した。さらに分離した水溶液をメンブレンフィルタ（Ａｄｖａｎｔｅｃ社製、細孔径：１．０μｍ、材質：ＰＴＦＥ）によってろ過し、メンブレンフィルタとろ液に分離した。メンブレンフィルタ、ガラスを７％調整ＨＣｌ溶液に浸漬させＩＴＯを十分溶解させた。ＨＣｌに溶解したＩＴＯからのインジウム濃度を測定することで、インジウムの回収率を評価した。インジウムの測定にはＩＣＰ発光分析装置（ＩＣＰＥ−９０００、島津製作所製）使用した。
【００６９】
図８は、水のみを用いて亜臨界水処理を行なった後のガラス、メンブレンフィルタ、ろ液から抽出したインジウムの量を示すグラフであり、縦軸はインジウム量（ｍｇ／ｋｇ）、横軸は処理温度（Ｋ）である。図８から、処理前の液晶パネルに含まれているインジウムの量は約３３０ｍｇ／ｋｇであった。３７３Ｋ以上かつ５０３Ｋ以下の範囲内の温度においてインジウムはほとんどガラスから検出されていることが分かる。これは、ＩＴＯが液晶パネル上にほとんど残っていることを表しており、亜臨界水処理による効果がほとんど表れていない。５０３Ｋ以上の温度から次第にガラス上のインジウム量が減少すると同時にメンブレンフィルタからインジウムが検出され始めている。これは、亜臨界水処理によってガラス上のＩＴＯが剥離し、メンブレンフィルタによって補足、つまり回収できたことを表している。しかし、メンブレンフィルタに捕捉されたインジウム量は最大で１５０ｍｇ／ｋｇであった。これは、液晶パネルに含まれているインジウムの量の半分に満たない量である。なお、ろ液からはインジウムは全く検出されなかった。
【００７０】
また図９は、０．１Ｎに濃度を調整した水酸化ナトリウム水溶液を用いて亜臨界水処理後のガラス、メンブレンフィルタ、ろ液から検出されたインジウム量を示すグラフであり、縦軸はインジウム量（ｍｇ／ｋｇ）、横軸は処理温度（Ｋ）である。図９から処理前の液晶パネルに含まれているインジウムの量は約３５０ｍｇ／ｋｇであった。３７３Ｋ以上かつ５０３Ｋ以下の範囲内の温度においてガラス上のインジウムは減少し、５０３Ｋ以上かつ５５３Ｋ以下の範囲内の温度でインジウムは検出されなかった。逆に、３７３Ｋ以上かつ５０３Ｋ以下の範囲内の温度においてメンブレンフィルタのインジウム量は増加し、５０３Ｋ以上かつ５５３Ｋ以下の範囲内の温度においてはほぼ全量のインジウムが検出された。逆に５５３Ｋを超えて温度を上げると、再びガラス上からインジウムが検出され始め、メンブレンフィルタからは減少した。なお、ろ液からはインジウムは全く検出されなかった。
【００７１】
したがって、低エネルギーコストで効率よく金属をフィルタによって捕集するなどの手段によって容易に回収できることが示された。つまり、亜臨界水を用いて液晶パネルをリサイクル処理し、金属及び有機膜を液晶パネルから分離し、回収しリサイクルするためには、水酸化ナトリウム水溶液は０．０１Ｎ以上かつ１０Ｎ以下の範囲内の濃度に調整することが好ましく、０．０５Ｎ以上かつ１．０Ｎ以下の範囲内の濃度に調整することがより好ましい。温度は４７３Ｋ以上かつ５９３Ｋ以下の範囲内が好ましく、４９３Ｋ以上かつ５５３Ｋ以下の範囲内がより好ましい。処理時間は０．５分間以上かつ６０分間以下が好ましく、０．５分間以上かつ１０分間以下がより好ましい。なお、当検討に０．１Ｎの濃度に調整された水酸化カリウム水溶液を用いて行なった実験においても、水酸化ナトリウムで処理したものと同様の結果を得た（図示せず）。
【００７２】
今回開示された実施の形態及び実験例は全ての点で例示であって制限的なものではないと考えられるべきである。本発明の範囲は上記した説明ではなくて請求の範囲によって示され、請求の範囲と均等の意味および請求内でのすべての変更が含まれることが意図される。
【符号の説明】
【００７３】
１  ＴＦＴ基板、２  ＩＴＯ膜、３  ＴＦＴ、４  走査信号線、６  ＣＦ基板、７  カラーフィルタ、８  ＩＴＯ膜、９  液晶、１０  偏光板、２０  有機膜、２１  シール剤、２３  配向膜、１００  液晶パネル。
【図１】
2013119053.tif 000003
【図２】
2013119053.tif 000004
【図３】
2013119053.tif 000005
【図４】
2013119053.tif 000006
【図５】
2013119053.tif 000007
【図６】
2013119053.tif 000008
【図７】
2013119053.tif 000009
【図８】
2013119053.tif 000010
【図９】
2013119053.tif 000011